"ホモポリマーを形成した際のガラス転移温度が-10°C以上であるモノマーを必須のモノマー成分として形成されたアクリル系ポリマーを含有し、かつ、23°Cにおけるせん断貯蔵弾性率が0.8×105~5.0×105Paであるアクリル系粘着剤層を有し、60°C、95RHの環境下に120時間保存した後の水分率が0.65重量以上であることを特徴とする光学用粘着シート。イオンクロマトグラフ法で測定される、前記光学用粘着シートより純水で100°C、45分の条件で抽出されたアクリル酸イオンおよびメタクリル酸イオンの合計量が、前記アクリル系粘着剤層の単位面積あたり20ng/cm2以下である請求項1に記載の光学用粘着シート。前記アクリル系粘着剤層のゲル分率が40~95である請求項1又は2に記載の光学用粘着シート。60°C、95RHの環境下に250時間保存し、23°C、50RHの環境下に取り出した直後のヘイズ、取り出してから30分後のヘイズ、取り出してから1時間後のヘイズ、取り出してから3時間後のヘイズ、取り出してから6時間後のヘイズのそれぞれと、60°C、95RHの環境下に250時間保存する前のヘイズとの差が、いずれも5未満である請求項1~3のいずれかの項に記載の光学用粘着シート。前記アクリル系ポリマーが、アクリル系ポリマーを形成するモノマー成分全量100重量に対して、水酸基含有メタアクリル酸エステルの含有量が5~35重量であるモノマー成分より形成されたアクリル系ポリマーである請求項1~4のいずれかの項に記載の光学用粘着シート。前記アクリル系ポリマーが、アクリル系ポリマーを形成するモノマー成分全量100重量に対して、下記式Iで表され重合可能な官能基を有するアミド化合物の含有量が5~20重量であるモノマー成分より形成されたアクリル系ポリマーである請求項1~5のいずれかの項に記載の光学用粘着シート。式I中、R1~R3は各々独立に水素原子又は一価の有機基であるか、あるいは、R1~R3の任意の2つが互いに結合して環構造を形成して残りの1つが一価の有機基である従って、本発明の目的は、耐白化性、高温での接着信頼性に優れ、さらに段差吸収性にも優れた光学用粘着シートを提供することにある。そこで、本発明者らが鋭意検討した結果、特定のモノマー成分から形成されたアクリル系ポリマーを含有し、かつ、23°Cにおけるせん断貯蔵弾性率が特定の範囲に制御されたアクリル系粘着剤層を有し、60°C、95RHの環境下に120時間保存した後の水分率が特定の範囲となるように制御された光学用粘着シートとすることにより、耐白化性および高温での接着信頼性に優れ、さらには段差吸収性にも優れた光学用粘着シートが得られることを見出した。本発明はこれらの知見に基づいて完成されたものである。すなわち、本発明は、ホモポリマーを形成した際のガラス転移温度が-10°C以上であるモノマーを必須のモノマー成分として形成されたアクリル系ポリマーを含有し、かつ、23°Cにおけるせん断貯蔵弾性率が0.8×105~5.0×105Paであるアクリル系粘着剤層を有し、60°C、95RHの環境下に120時間保存した後の水分率が0.65重量以上であることを特徴とする光学用粘着シートを提供する。さらに、イオンクロマトグラフ法で測定される、前記光学用粘着シートより純水で100°C、45分の条件で抽出されたアクリル酸イオンおよびメタクリル酸イオンの合計量が、前記アクリル系粘着剤層の単位面積あたり20ng/cm2以下である前記の光学用粘着シートを提供する。さらに、前記アクリル系粘着剤層のゲル分率が40~95である前記の光学用粘着シートを提供する。さらに、60°C、95RHの環境下に250時間保存し、23°C、50RHの環境下に取り出した直後のヘイズ、取り出してから30分後のヘイズ、取り出してから1時間後のヘイズ、取り出してから3時間後のヘイズ、取り出してから6時間後のヘイズのそれぞれと、60°C、95RHの環境下に250時間保存する前のヘイズとの差がいずれも5未満である前記の光学用粘着シートを提供する。さらに、前記アクリル系ポリマーが、アクリル系ポリマーを形成するモノマー成分全量100重量に対して、水酸基含有メタアクリル酸エステルの含有量が5~35重量であるモノマー成分より形成されたアクリル系ポリマーである前記の光学用粘着シートを提供する。さらに、前記アクリル系ポリマーが、アクリル系ポリマーを形成するモノマー成分全量100重量に対して、下記式Iで表され重合可能な官能基を有するアミド化合物の含有量が5~20重量であるモノマー成分より形成されたアクリル系ポリマーである前記の光学用粘着シートを提供する。式I中、R1~R3は各々独立に水素原子又は一価の有機基であるか、あるいは、R1~R3の任意の2つが互いに結合して環構造を形成して残りの1つが一価の有機基である本発明の光学用粘着シートは、前記構成を有しているので、高温条件下において優れた粘着性および耐発泡剥がれ性を発揮し、高温での接着信頼性に優れる。また、耐白化性にも優れるため、本発明の光学用粘着シートを用いて得られる光学部材や光学製品の外観を悪化させることがない。特に、前記光学製品光学部材が表示装置表示部材である場合には、表示部の視認性を低下させることもない。さらに、段差吸収性にも優れるため、段差を有する光学部材等に貼付した場合であってもこのような段差を埋めることができ、段差部分に気泡を生じることがない。このように、本発明の光学用粘着シートは、特に光学用途に要求される上記特性を高い水準で兼ね備えた粘着シートである。本発明の光学用粘着シートを用いると、製品タッチパネル等の視認性や外観を妨げ得る上記の気泡や浮きの発生、白濁化等の現象が起こることがないため、美しい仕上がりの製品が得られる。以下に、本発明の実施の形態を詳細に説明する。本発明の光学用粘着シート以下、単に本発明の粘着シートと称する場合があるは、ホモポリマーを形成した際のガラス転移温度Tgが-10°C以上であるモノマーを必須のモノマー成分として形成されたアクリル系ポリマーを含有し、かつ、23°Cにおけるせん断貯蔵弾性率が0.8×105~5.0×105Paであるアクリル系粘着剤層以下、本発明のアクリル系粘着剤層と称する場合があるを有し、60°C、95RHの環境下に120時間保存した後の水分率が0.65重量以上であることを特徴とする。本発明の粘着シートは、シートの両面が粘着面粘着剤層表面となっている両面粘着シートであってもよいし、シートの片面のみが粘着面となっている片面粘着シートであってもよい。中でも、2つの部材同士を貼り合わせる観点からは、両面粘着シートであることが好ましい。なお、本発明において、粘着シートという場合には、テープ状のもの、即ち、粘着テープも含まれるものとする。また、本発明の粘着シートにおける粘着剤層表面のことを、粘着面と称する場合がある。本発明の粘着シートは、基材基材層を有しない、いわゆる基材レスタイプの粘着シート以下、基材レス粘着シートと称する場合があるであってもよいし、基材を有するタイプの粘着シートであってもよい。上記基材レス粘着シートとしては、例えば、本発明のアクリル系粘着剤層のみからなる両面粘着シートや、本発明のアクリル系粘着剤層と本発明のアクリル系粘着剤層以外の粘着剤層以下、他の粘着剤層と称する場合があるからなる両面粘着シート等が挙げられる。基材を有するタイプの粘着シートとしては、基材の少なくとも片面側に本発明のアクリル系粘着剤層を有していればよい。中でも、粘着シートの薄膜化、透明性などの光学物性向上の観点からは、基材レス粘着シート基材レス両面粘着シートが好ましく、より好ましくは、本発明のアクリル系粘着剤層のみからなる基材レス両面粘着シートである。なお、上記の基材基材層には、粘着シートの使用貼付時に剥離されるセパレータ剥離ライナーは含まない。本発明のアクリル系粘着剤層本発明のアクリル系粘着剤層は、アクリル系ポリマーを主成分として含有する。上記アクリル系ポリマーとしては、ホモポリマーを形成した際のガラス転移温度が-10°C以上であるモノマー以下、ホモポリマーのTgが-10°C以上のモノマーと称する場合があるを必須のモノマー成分として形成されたアクリル系ポリマーであればよく、特に限定されない。本発明のアクリル系粘着剤層100重量中の上記アクリル系ポリマーの含有量は、高温での粘着特性、高温高湿条件での外観特性の観点から、65重量以上例えば、65~100重量が好ましく、より好ましくは70~99.999重量である。本発明のアクリル系粘着剤層は、粘着剤層の形成方法によっても異なり、特に限定されないが、上記アクリル系ポリマーを必須成分とする粘着剤組成物、または、上記アクリル系ポリマーを形成する単量体モノマーの混合物モノマー混合物と称する場合がある又はその部分重合物を必須成分とする粘着剤組成物から形成される。特に限定されないが、前者としては、例えば、いわゆる溶剤型の粘着剤組成物などが挙げられ、後者としては、例えば、いわゆる活性エネルギー線硬化型の粘着剤組成物などが挙げられる。上記粘着剤組成物には、さらに必要に応じて、架橋剤やその他の各種の添加剤が含まれていてもよい。上記粘着剤組成物には粘着剤層を形成するための組成物という意味も含むものとする。また、上記モノマー混合物とは、上記アクリル系ポリマーを形成するモノマー成分のみからなる混合物を意味する。また、上記部分重合物とは、上記モノマー混合物の構成成分のうち1又は2以上の成分が部分的に重合している組成物を意味する。上記アクリル系ポリマーは、アクリル系モノマーを必須のモノマー成分単量体成分として形成構成された重合体であって、かつ、ホモポリマーのTgが-10°C以上のモノマーを必須のモノマー成分として形成されたアクリル系ポリマーである。上記アクリル系ポリマーは、特に限定されないが、例えば、直鎖又は分岐鎖状のアルキル基を有するメタアクリル酸アルキルエステル及び/又はメタアクリル酸アルコキシアルキルエステルおよび極性基含有モノマーをモノマー成分として形成された重合体であることが好ましい。さらに、上記アクリル系ポリマーを形成するモノマー成分としては、その他の共重合性モノマーを含んでいてもよい。なお、上記メタアクリルとは、アクリル及び/又はメタクリルアクリル及びメタクリルのうち、いずれか一方又は両方を表し、他も同様である。上記の直鎖又は分岐鎖状のアルキル基を有するメタアクリル酸アルキルエステル以下、単にメタアクリル酸アルキルエステルと称する場合があるとしては、例えば、メタアクリル酸メチル、メタアクリル酸エチル、メタアクリル酸プロピル、メタアクリル酸イソプロピル、メタアクリル酸n-ブチル、メタアクリル酸イソブチル、メタアクリル酸s-ブチル、メタアクリル酸t-ブチル、メタアクリル酸ペンチル、メタアクリル酸イソペンチル、メタアクリル酸ヘキシル、メタアクリル酸ヘプチル、メタアクリル酸オクチル、メタアクリル酸2-エチルヘキシル、メタアクリル酸イソオクチル、メタアクリル酸ノニル、メタアクリル酸イソノニル、メタアクリル酸デシル、アクリル酸イソデシル、メタアクリル酸ウンデシル、メタアクリル酸ドデシル、メタアクリル酸トリデシル、メタアクリル酸テトラデシル、メタアクリル酸ペンタデシル、アクリル酸ヘキサデシル、メタアクリル酸ヘプタデシル、メタアクリル酸オクタデシル、メタアクリル酸ノナデシル、メタアクリル酸エイコシルなどのアルキル基の炭素数が1~20のメタアクリル酸アルキルエステルが挙げられる。なお、上記メタアクリル酸アルキルエステルは単独で、又は2種以上を組み合わせて使用することができる。上記の中でも、アルキル基の炭素数が3~14のメタアクリル酸アルキルエステルが好ましく、より好ましくはアルキル基の炭素数が3~10のメタアクリル酸アルキルエステル、さらに好ましくはアルキル基の炭素数が3~10のアクリル酸アルキルエステル、特に好ましくはアクリル酸2-エチルヘキシル2EHA、アクリル酸n-ブチルBAである。また、上記のメタアクリル酸アルコキシアルキルエステル[アルコキシアルキルメタアクリレート]としては、特に限定されないが、例えば、メタアクリル酸2-メトキシエチル、メタアクリル酸2-エトキシエチル、メタアクリル酸メトキシトリエチレングリコール、メタアクリル酸3-メトキシプロピル、メタアクリル酸3-エトキシプロピル、メタアクリル酸4-メトキシブチル、メタアクリル酸4-エトキシブチルなどが挙げられる。なお、上記メタアクリル酸アルコキシアルキルエステルは単独で、又は2種以上を組み合わせて使用することができる。上記の中でも、アクリル酸アルコキシアルキルエステル[アルコキシアルキルアクリレート]が好ましく、より好ましくはアクリル酸2-メトキシエチルMEAである。なお、上記のメタアクリル酸アルキルエステル及び/又はメタアクリル酸アルコキシアルキルエステルの含有量は、低温接着性の観点から、アクリル系ポリマーを形成するモノマー成分全量100重量に対して、30重量以上例えば、30~99重量が好ましく、より好ましくは50~99重量、さらに好ましくは50~95重量である。なお、上記アクリル系ポリマーのモノマー成分として、メタアクリル酸アルキルエステル及びメタアクリル酸アルコキシアルキルエステルの両方が用いられている場合は、メタアクリル酸アルキルエステルの含有量とメタアクリル酸アルコキシアルキルエステルの含有量の合計量合計含有量が上記の範囲を満たせばよい。また、上記アクリル系ポリマーを形成するモノマー成分として、メタアクリル酸アルキルエステルとメタアクリル酸アルコキシアルキルエステルの両方が用いられている場合、これらの合計含有量100重量に対するメタアクリル酸アルコキシアルキルエステルの含有量は、1~75重量が好ましく、より好ましくは1~50重量である。上記極性基含有モノマーとしては、例えば、メタアクリル酸2-ヒドロキシエチル、メタアクリル酸3-ヒドロキシプロピル、メタアクリル酸4-ヒドロキシブチル、メタアクリル酸6-ヒドロキシヘキシル、ビニルアルコール、アリルアルコールなどの水酸基ヒドロキシル基含有モノマー;メタアクリルアミド、N,N-ジメチルメタアクリルアミド、N-メチロールメタアクリルアミド、N-メトキシメチルメタアクリルアミド、N-ブトキシメチルメタアクリルアミド、N-ヒドロキシエチルメタアクリルアミドなどのアミド基含有モノマー;メタアクリル酸アミノエチル、メタアクリル酸ジメチルアミノエチル、メタアクリル酸t-ブチルアミノエチルなどのアミノ基含有モノマー;メタアクリル酸グリシジル、メタアクリル酸メチルグリシジルなどのエポキシ基含有モノマー;アクリロニトリルやメタクリロニトリルなどのシアノ基含有モノマー;N-ビニル-2-ピロリドン、メタアクリロイルモルホリン、N-ビニルピペリドン、N-ビニルピペラジン、N-ビニルピロール、N-ビニルイミダゾールなどの複素環含有ビニル系モノマー;ビニルスルホン酸ナトリウムなどのスルホン酸基含有モノマー;2-ヒドロキシエチルアクリロイルフォスフェートなどのリン酸基含有モノマー;シクロヘキシルマレイミド、イソプロピルマレイミドなどのイミド基含有モノマー;2-メタクリロイルオキシエチルイソシアネートなどのイソシアネート基含有モノマーなどが挙げられる。上記極性基含有モノマーは単独で、又は2種以上を組み合わせて使用することができる。上記その他の共重合性モノマーとしては、多官能性モノマーを用いることができる。上記多官能性モノマーとしては、例えば、ヘキサンジオールジメタアクリレート、ブタンジオールジメタアクリレート、ポリエチレングリコールジメタアクリレート、ポリプロピレングリコールジメタアクリレート、ネオペンチルグリコールジメタアクリレート、ペンタエリスリトールジメタアクリレート、ペンタエリスリトールトリメタアクリレート、ジペンタエリスリトールヘキサメタアクリレート、トリメチロールプロパントリメタアクリレート、テトラメチロールメタントリメタアクリレート、アリルメタアクリレート、ビニルメタアクリレート、ジビニルベンゼン、エポキシアクリレート、ポリエステルアクリレート、ウレタンアクリレートなどが挙げられる。なお、上記多官能性モノマーは単独で、又は2種以上を組み合わせて使用することができる。上記の中でも、高温での接着性向上の観点から、ジペンタエリスリトールヘキサアクリレートを好ましく使用することができる。上記多官能性モノマーの含有量は、アクリル系ポリマーを形成するモノマー成分全量100重量に対して0.5重量以下例えば、0~0.5重量が好ましく、より好ましくは、0~0.1重量である。含有量を0.5重量以下とすることにより、高温での接着信頼性と段差吸収性のバランスをとり得る。なお、架橋剤を用いる場合には多官能性モノマーを用いなくてもよいが、架橋剤を用いない場合には多官能性モノマーの含有量は0.001~0.5重量が好ましく、より好ましくは0.002~0.1重量である。また、上記多官能性モノマー以外のその他の共重合性モノマーとしては、例えば、シクロペンチルメタアクリレート、シクロヘキシルメタアクリレート、イソボルニルメタアクリレート等の脂環式炭化水素基を有するメタアクリル酸エステルやフェニルメタアクリレート、フェノキシエチルメタアクリレート、ベンジルメタアクリレート等の芳香族炭化水素基を有するメタアクリル酸エステルなどの前述のメタアクリル酸アルキルエステル、メタアクリル酸アルコキシアルキルエステル、極性基含有モノマー、多官能性モノマー以外のメタアクリル酸エステル;酢酸ビニル、プロピオン酸ビニルなどのビニルエステル類;スチレン、ビニルトルエンなどの芳香族ビニル化合物;エチレン、ブタジエン、イソプレン、イソブチレンなどのオレフィン類又はジエン類;ビニルアルキルエーテルなどのビニルエーテル類;塩化ビニルなどを挙げることができる。本発明のアクリル系粘着剤層を構成するアクリル系ポリマーは、上記のモノマー成分の中でも、ホモポリマーのTgが-10°C以上のモノマーを必須のモノマー成分として形成されている必要がある。ホモポリマーのTgが-10°C以上のモノマーは、ホモポリマーを形成した際のガラス転移温度Tgが-10°C以上であればよく、上記モノマーメタアクリル酸アルキルエステル、メタアクリル酸アルコキシアルキルエステル、極性基含有モノマーおよびその他の共重合性モノマーの中から適宜選択することができる。上記ホモポリマーのTgが-10°C以上のモノマーは、ホモポリマーを形成した際のガラス転移温度Tgが-10°C以上例えば、-10~250°Cであり、好ましくは-10~230°C、より好ましくは-10~200°Cである。ホモポリマーを形成した際のTgが-10°C以上のモノマーを用いることによって、高温での接着信頼性が向上する。一方、ホモポリマーを形成した際のTgが250°C以下のモノマーを用いることにより、粘着剤層が硬くなり過ぎることなく、段差吸収性が向上する。なお、本発明におけるホモポリマーを形成した際のガラス転移温度Tg単にホモポリマーのガラス転移温度Tgと称する場合があるとは、当該モノマーの単独重合体のガラス転移温度Tgを意味し、具体的には、PolymerHandbook第3版、JohnWileySons,Inc、1987年に数値が挙げられている。なお、上記文献に記載されていないモノマーのホモポリマーのTgは、例えば、以下の測定方法により得られる値特開2007-51271号公報参照をいう。すなわち、温度計、撹拌機、窒素導入管及び還流冷却管を備えた反応器に、モノマー100重量部、2,2-アゾビスイソブチロニトリル0.2重量部及び重合溶媒として酢酸エチル200重量部を投入し、窒素ガスを導入しながら1時間撹拌する。このようにして重合系内の酸素を除去した後、63°Cに昇温し10時間反応させる。次いで、室温まで冷却し、固形分濃度33重量のホモポリマー溶液を得る。次いで、このホモポリマー溶液をセパレータ上に流延塗布し、乾燥して厚さ約2mmの試験サンプルシート状のホモポリマーを作製する。そして、この試験サンプルを直径7.9mmの円盤状に打ち抜き、パラレルプレートで挟み込み、粘弾性試験機ARES、レオメトリックス社製を用いて周波数1Hzの剪断歪を与えながら、温度領域-70~150°C、5°C/分の昇温速度で剪断モードにより粘弾性を測定し、tanδのピークトップ温度をホモポリマーのTgとする。上記ホモポリマーのTgが-10°C以上のモノマーとしては、ホモポリマーを形成した際のTgが-10°C以上であればよく、特に限定されないが、例えば、メタアクリル酸イソボルニル、N-ビニル-2-ピロリドン、N-ヒドロキシエチルメタアクリルアミド、メタクリル酸メチルなどを例示することができる。なお、上記ホモポリマーのTgが-10°C以上のモノマーは単独で、又は2種以上を組み合わせて使用することができる。これらの中でも、高温での接着信頼性向上の観点から、アクリル酸イソボルニルIBXAホモポリマーのTg:94°C、N-ビニル-2-ピロリドンNVPホモポリマーのTg:54°C、N-ヒドロキシエチルアクリルアミドN-2-ヒドロキシエチルアクリルアミドHEAAホモポリマーのTg:98°Cが好ましい。中でも、特に、N-ビニル-2-ピロリドン、N-ヒドロキシエチルアクリルアミドを用いると、高温での接着信頼性が向上すると同時に、後述の粘着シートの水分率を効果的に高めることができるため、好ましい。上記アクリル系ポリマーを形成する全モノマー成分モノマー成分全量100重量に対する、ホモポリマーのTgが-10°C以上のモノマーの含有量は、特に制限されないが、5重量以上例えば、5~60重量が好ましく、より好ましくは5~50重量、さらに好ましくは5~40重量、さらに好ましくは8~40重量である。含有量を5重量以上とすることにより、高温での接着信頼性が向上する。一方、含有量を60重量以下とすることにより、アクリル系粘着剤層が硬くなり過ぎることなく、段差吸収性が向上する。なお、ホモポリマーのTgが-10°C以上のモノマーとして2種以上のモノマーが使用されている場合は、該ホモポリマーのTgが-10°C以上のモノマーの合計含有量が上記範囲を満たせばよい。さらに、上記アクリル系ポリマーは、親水性モノマーをモノマー成分として形成された重合体であることが好ましい。上記親水性モノマーをモノマー成分として使用すると、後述の粘着シートの水分率を高くしやすく、前記水分率を高めることによって耐白化性が向上する。上記親水性モノマーとしては、水分に対する親和性が高いモノマーであればよく、特に限定されないが、一般的には、前述の極性基含有モノマーの中から選択することができる。中でも、上記親水性モノマーとしては、特に、効果的に水分率を高くする観点で、水酸基含有メタアクリル酸エステルやアミド化合物が好ましい。上記水酸基含有メタアクリル酸エステルとしては、水酸基を有するメタアクリル酸エステルであればよく、特に限定されないが、例えば、メタアクリル酸2-ヒドロキシエチル、メタアクリル酸2-ヒドロキシプロピル、メタアクリル酸3-ヒドロキシプロピル、メタアクリル酸4-ヒドロキシブチル、メタアクリル酸6-ヒドロキシヘキシル等が挙げられる。なお、上記水酸基含有メタアクリル酸エステルは単独で、又は2種以上を組み合わせて使用することができる。上記の中でも、高温での接着信頼性向上の観点で、アクリル酸2-ヒドロキシエチル2HEA、アクリル酸4-ヒドロキシブチル、アクリル酸2-ヒドロキシプロピルが好ましい。上記水酸基含有メタアクリル酸エステルの含有量は、特に限定されないが、アクリル系ポリマーを形成する全モノマー成分モノマー成分全量100重量に対して、5~35重量が好ましく、より好ましくは10~30重量、さらに好ましくは15~30重量である。含有量を5重量以上とすることにより、後述の粘着シートの水分率を高くしやすく、前記水分率を高めることによって耐白化性が向上する。一方、含有量を35重量以下とすることにより、高湿下での凝集力が小さくなり過ぎない。上記アミド化合物は、下記式Iで表され、重合可能な官能基を有する単量体である。上記式I中、R1~R3は各々独立に即ち、R1~R3は互いに同一であってもよく、異なっていてもよい水素原子又は一価の有機基であるか、あるいは、R1~R3の任意の2つが互いに結合して環構造を形成して残りの1つが一価の有機基である。上記式Iで表され重合可能な官能基を有するアミド化合物の好ましい一例として、上記式I中のR1がビニル基又はイソプロペニル基である、下記式IIで表されるアミド化合物が挙げられる。上記式II中、R4は水素原子又はメチル基である。また、R5、R6は各々独立に水素原子又は一価の有機基であるか、あるいは、互いに結合して環構造を形成している。上記一価の有機基としては、特に限定されないが、例えば、直鎖又は分岐鎖状のアルキル基例えば、メチル基、エチル基、プロピル基、ブチル基など、ヒドロキシアルキル基例えば、メチロール基、ヒドロキシエチル基など、アルコキシアルキル基例えば、メトキシ基、エトキシ基などなどが挙げられる。上記環構造上記のR5とR6が互いに結合して形成する環構造としては、特に限定されないが、例えば、モルホリン環、ピペリジン環、ピロリジン環、ピペラジン環などの少なくとも一つの窒素原子を含有する複素環構造が挙げられる。上記R5、R6が各々独立に水素原子又は一価の有機基である場合、上記式IIで表されるアミド化合物としては、例えば、メタアクリルアミド;N,N-ジメチルメタアクリルアミド、N,N-ジエチルメタアクリルアミドなどのN-アルキルメタアクリルアミド;N-メトキシメチルメタアクリルアミド、N-ブトキシメチルメタアクリルアミドなどのN-アルコキシアルキルメタアクリルアミド;N-メチロールメタアクリルアミド、N-ヒドロキシエチルメタアクリルアミドなどのN-ヒドロキシアルキルメタアクリルアミドなどが挙げられる。また、上記R5とR6が互いに結合して環構造を形成している場合、上記式IIで表されるアミド化合物としては、例えば、N-メタアクリロイルモルホリン、N-メタアクリロイルピペリジン、N-メタアクリロイルピロリジン、N-メタアクリロイルピペラジンなどのN-メタアクリロイル複素環化合物などが挙げられる。また、上記式Iで表され重合可能な官能基を有するアミド化合物の好ましい他の一例として、上記式I中のR2又はR3がビニル基であり、かつ、R1とR3又はR2とが互いに結合して環構造を形成した、下記式IIIで表されるアミド化合物N-ビニル環状アミドが挙げられる。ここで、上記式III中、R7は二価の有機基であり、特に限定されないが、例えば、飽和又は不飽和の炭化水素基などが挙げられ、中でも、飽和炭化水素基例えば、炭素数3~5のアルキレン基が好ましい。上記式IIIで表されるアミド化合物N-ビニル環状アミドとしては、例えば、N-ビニル-2-ピロリドン、N-ビニル-2-ピペリドン、N-ビニル-2-カプロラクタムなどが挙げられる。中でも、上記式Iで表され重合可能な官能基を有するアミド化合物としては、上記式II中、R5、R6が各々独立に水素原子又は一価の有機基であるアミド化合物、上記式IIIで表されるN-ビニル環状アミドが好ましく、より好ましくは、N-ヒドロキシエチルアクリルアミドHEAA、N-ビニル-2-ピロリドンNVPである。なお、上記アミド化合物は単独で、又は2種以上を組み合わせて使用することができる。なお、上記アミド化合物の中でも、ホモポリマーを形成した際のTgが-10°C以上であるものについては、前述のホモポリマーのTgが-10°C以上のモノマーとして使用してもよい即ち、上記アミド化合物と上記ホモポリマーのTgが-10°C以上のモノマーとが重複してもよい。このようなアミド化合物を用いると、後述の粘着シートの水分率を高めることができると同時に、高温での接着信頼性が向上するため、好ましい。このようなアミド化合物としては、例えば、N-ヒドロキシエチルアクリルアミドHEAA、N-ビニル-2-ピロリドンNVP等が挙げられる。上記式Iで表され重合可能な官能基を有するアミド化合物の含有量は、特に限定されないが、アクリル系ポリマーを形成する全モノマー成分モノマー成分全量100重量に対して、5~20重量が好ましく、より好ましくは5~17重量、さらに好ましくは5~15重量である。含有量を5重量以上とすることにより、耐白化性および高温での接着信頼性が向上する。一方、含有量を20重量以下とすることにより、段差吸収性が向上する。本発明の粘着シートにおいて、さらに金属薄膜や金属酸化物薄膜等の金属に対する耐腐食性を発揮させるためには、上記アクリル系ポリマーを形成するためのモノマー成分として、カルボキシル基含有モノマーの含有量を低減することが好ましい。具体的には、例えば、カルボキシル基含有モノマーの含有量は、アクリル系ポリマーを形成するモノマー成分全量100重量に対して、5重量未満であることが好ましく、より好ましくは2重量以下例えば、0~2重量、さらに好ましくは0.5重量以下例えば、0~0.5重量である。含有量を5重量未満とすることによって、金属薄膜や金属酸化物薄膜に対する耐腐食性が向上する。上記カルボキシル基含有モノマーとしては、例えば、メタアクリル酸、イタコン酸、マレイン酸、フマル酸、クロトン酸、イソクロトン酸などを例示することができる。また、これらカルボキシル基含有モノマーの酸無水物例えば、無水マレイン酸、無水イタコン酸などの酸無水物基含有モノマーも、上記カルボキシル基含有モノマーとして含まれるものとする。上記アクリル系ポリマーは、上記モノマー成分を公知慣用の重合方法により重合して調製することができる。上記アクリル系ポリマーの重合方法としては、例えば、溶液重合方法、乳化重合方法、塊状重合方法や活性エネルギー線照射による重合方法活性エネルギー線重合方法などが挙げられるが、透明性、耐水性、コストなどの点で、溶液重合方法、活性エネルギー線重合方法が好ましい。上記の活性エネルギー線重合光重合に際して照射される活性エネルギー線としては、例えば、α線、β線、γ線、中性子線、電子線などの電離性放射線や、紫外線などが挙げられ、特に紫外線が好適である。また、活性エネルギー線の照射エネルギー、照射時間、照射方法などは特に制限されず、光重合開始剤を活性化させて、モノマー成分の反応を生じさせることができればよい。上記の溶液重合に際しては、各種の一般的な溶剤を用いることができる。このような溶剤としては、酢酸エチル、酢酸n-ブチル等のエステル類;トルエン、ベンゼン等の芳香族炭化水素類;n-ヘキサン、n-ヘプタン等の脂肪族炭化水素類;シクロヘキサン、メチルシクロヘキサン等の脂環式炭化水素類;メチルエチルケトン、メチルイソブチルケトン等のケトン類などの有機溶剤が挙げられる。上記溶剤は単独で、又は2種以上を組み合わせて使用することができる。上記アクリル系ポリマーの調製に際しては、重合反応の種類に応じて、光重合開始剤光開始剤や熱重合開始剤などの重合開始剤を用いることができる。重合開始剤は単独で、又は2種以上を組み合わせて使用することができる。上記光重合開始剤としては、特に制限されず、例えば、ベンゾインエーテル系光重合開始剤、アセトフェノン系光重合開始剤、α-ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤等を用いることができる。光重合開始剤の使用量としては、特に制限はされないが、例えば、アクリル系ポリマーを形成するモノマー成分全量100重量部に対して0.01~0.2重量部が好ましく、より好ましくは0.05~0.15重量部である。上記のベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、2,2-ジメトキシ-1,2-ジフェニルエタン-1-オン、アニソールメチルエーテルなどが挙げられる。アセトフェノン系光重合開始剤としては、例えば、2,2-ジエトキシアセトフェノン、2,2-ジメトキシ-2-フェニルアセトフェノン、1-ヒドロキシシクロヘキシルフェニルケトン、4-フェノキシジクロロアセトフェノン、4-t-ブチルジクロロアセトフェノンなどが挙げられる。α-ケトール系光重合開始剤としては、例えば、2-メチル-2-ヒドロキシプロピオフェノン、1-[4-2-ヒドロキシエチルフェニル]-2-メチルプロパン-1-オンなどが挙げられる。芳香族スルホニルクロリド系光重合開始剤としては、例えば、2-ナフタレンスルホニルクロライドなどが挙げられる。光活性オキシム系光重合開始剤としては、例えば、1-フェニル-1,1-プロパンジオン-2-o-エトキシカルボニル-オキシムなどが挙げられる。ベンゾイン系光重合開始剤には、例えば、ベンゾインなどが含まれる。ベンジル系光重合開始剤には、例えば、ベンジルなどが含まれる。ベンゾフェノン系光重合開始剤は、例えば、ベンゾフェノン、ベンゾイル安息香酸、3,3′-ジメチル-4-メトキシベンゾフェノン、ポリビニルベンゾフェノン、α-ヒドロキシシクロヘキシルフェニルケトンなどが含まれる。ケタール系光重合開始剤には、例えば、ベンジルジメチルケタールなどが含まれる。チオキサントン系光重合開始剤には、例えば、チオキサントン、2-クロロチオキサントン、2-メチルチオキサントン、2,4-ジメチルチオキサントン、イソプロピルチオキサントン、2,4-ジイソプロピルチオキサントン、ドデシルチオキサントンなどが含まれる。上記アクリル系ポリマーを溶液重合により重合させる際に用いられる重合開始剤としては、例えばアゾ系開始剤、過酸化物系重合開始剤例えば、ジベンゾイルペルオキシド、tert-ブチルペルマレエートなど、レドックス系重合開始剤などが挙げられる。中でも、特開2002-69411号公報に開示されたアゾ系開始剤が特に好ましい。かかるアゾ系開始剤は開始剤の分解物が加熱発生ガスアウトガスの発生原因となる部分としてアクリル系ポリマー中に残留しにくいため好ましい。上記アゾ系開始剤としては、2,2-アゾビスイソブチロニトリル以下、AIBNと称する場合がある、2,2-アゾビス-2-メチルブチロニトリル以下、AMBNと称する場合がある、2,2-アゾビス2-メチルプロピオン酸ジメチル、4,4-アゾビス-4-シアノバレリアン酸などが例示される。上記アゾ系開始剤の使用量は、アクリル系ポリマーを形成するモノマー成分全量100重量部に対して、0.05~0.5重量部が好ましく、より好ましくは0.1~0.3重量部である。上記アクリル系ポリマーの重量平均分子量Mwは、40万~200万が好ましく、より好ましくは50万~150万である。重量平均分子量を40万以上とすることにより、高温での接着信頼性が向上する。一方、重量平均分子量を200万以下とすることにより、粘着剤層のせん断貯蔵弾性率23°Cが高くなり過ぎず、段差吸収性が向上する。また、粘着剤組成物の粘度が高くなり過ぎず、塗工性が向上する。上記アクリル系ポリマーの重量平均分子量は、重合開始剤の種類やその使用量、重合の際の温度や時間の他、モノマー濃度、モノマー滴下速度などによりコントロールすることができる。上記アクリル系ポリマーの分子量分布Mw/Mnは、15以下が好ましく、より好ましくは12以下である。分子量分布を15以下とすることにより、高温での接着信頼性が向上する。上記アクリル系ポリマーの分子量分布Mw/Mnは、重合開始剤の種類やその使用量、重合温度などによりコントロールすることができる。なお、本発明では、上記アクリル系ポリマーの重量平均分子量Mw及び分子量分布Mw/Mnは、ゲルパーミエーションクロマトグラフGPC法により測定することができる。より具体的には、後述の評価の1重量平均分子量および分子量分布に記載の方法により測定することができる。上記アクリル系ポリマーのガラス転移温度Tgは、せん断貯蔵弾性率23°C制御の観点から、-65~-20°Cが好ましく、より好ましくは-60~-30°Cである。ガラス転移温度を-65°C以上とすることにより、高温での接着信頼性が向上する。一方、ガラス転移温度を-20°C以下とすることにより、後述のアクリル系粘着剤層のせん断貯蔵弾性率23°Cが高くなり過ぎず、段差吸収性が向上する。上記アクリル系ポリマーのガラス転移温度Tgは、下記式で表されるガラス転移温度理論値である。1/Tg=W1/Tg1W2/Tg2Wn/Tgn上記式中、Tgはアクリル系ポリマーのガラス転移温度単位:K、Tgiはモノマーiがホモポリマーを形成した際のガラス転移温度単位:K、Wiはモノマーiの全モノマー成分中の重量分率を表すi=1、2、n。なお、上記はアクリル系ポリマーがモノマー1、モノマー2、、モノマーnのn種類のモノマー成分から構成される場合の計算式である。なお、上記アクリル系ポリマーのガラス転移温度は、アクリル系ポリマーを形成するモノマーの種類やその含有量などによって制御することができる。本発明のアクリル系粘着剤層を形成するための粘着剤組成物アクリル系粘着剤組成物には、必要に応じて、架橋剤、架橋促進剤、シランカップリング剤、粘着付与樹脂ロジン誘導体、ポリテルペン樹脂、石油樹脂、油溶性フェノールなど、老化防止剤、充填剤、着色剤顔料や染料など、紫外線吸収剤、酸化防止剤、連鎖移動剤、可塑剤、軟化剤、界面活性剤、帯電防止剤などの公知の添加剤を、本発明の特性を損なわない範囲で用いることができる。また、本発明のアクリル系粘着剤層を形成する際には、各種の一般的な溶剤を用いることもできる。溶剤の種類としては、特に限定されず、前述の溶液重合に際して用いられる溶剤として例示されたものなどを用いることができる。上記架橋剤を用いることにより、本発明のアクリル系粘着剤層の主成分であるアクリル系ポリマーを架橋し、粘着剤層のゲル分率をコントロールすることができる。架橋剤としては、イソシアネート系架橋剤、エポキシ系架橋剤、メラミン系架橋剤、過酸化物系架橋剤の他、尿素系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤などが挙げられる。なお、上記架橋剤は単独で、又は2種以上を組み合わせて用いることができる。上記の中でも、高温での接着信頼性向上の観点で、イソシアネート系架橋剤、エポキシ系架橋剤が好ましく、より好ましくはイソシアネート系架橋剤である。上記イソシアネート系架橋剤多官能イソシアネート化合物としては、例えば、1,2-エチレンジイソシアネート、1,4-ブチレンジイソシアネート、1,6-ヘキサメチレンジイソシアネートなどの低級脂肪族ポリイソシアネート類;シクロペンチレンジイソシアネート、シクロヘキシレンジイソシアネート、イソホロンジイソシアネート、水素添加トリレンジイソシアネート、水素添加キシレンジイソシアネートなどの脂環族ポリイソシアネート類;2,4-トリレンジイソシアネート、2,6-トリレンジイソシアネート、4,4-ジフェニルメタンジイソシアネート、キシリレンジイソシアネートなどの芳香族ポリイソシアネート類などが挙げられる。上記の中でも、シクロヘキサンジイソシアネートシクロヘキシレンジイソシアネートが好ましい。市販品としては、例えば、トリメチロールプロパン/トリレンジイソシアネート付加物[日本ポリウレタン工業株製、商品名コロネートL]、トリメチロールプロパン/ヘキサメチレンジイソシアネート付加物[日本ポリウレタン工業株製、商品名コロネートHL]、トリメチロールプロパン/キシリレンジイソシアネート付加物[三井化学株製、商品名タケネート110N]などを用いることができる。上記エポキシ系架橋剤多官能エポキシ化合物としては、例えば、N,N,N′,N′-テトラグリシジル-m-キシレンジアミン、ジグリシジルアニリン、1,3-ビスN,N-ジグリシジルアミノメチルシクロヘキサン、1,6-ヘキサンジオールジグリシジルエーテル、ネオペンチルグリコールジグリシジルエーテル、エチレングリコールジグリシジルエーテル、プロピレングリコールジグリシジルエーテル、ポリエチレングリコールジグリシジルエーテル、ポリプロピレングリコールジグリシジルエーテル、ソルビトールポリグリシジルエーテル、グリセロールポリグリシジルエーテル、ペンタエリスリトールポリグリシジルエーテル、ポリグリセロールポリグリシジルエーテル、ソルビタンポリグリシジルエーテル、トリメチロールプロパンポリグリシジルエーテル、アジピン酸ジグリシジルエステル、o-フタル酸ジグリシジルエステル、トリグリシジル-トリス2-ヒドロキシエチルイソシアヌレート、レゾルシンジグリシジルエーテル、ビスフェノール-S-ジグリシジルエーテルの他、分子内にエポキシ基を2つ以上有するエポキシ系樹脂などが挙げられる。市販品としては、例えば、三菱ガス化学株製、商品名テトラッドCなどを用いることができる。上記粘着剤組成物における上記架橋剤の含有量としては、特に限定されないが、例えば、アクリル系ポリマーを形成するモノマー成分全量100重量部に対して0.001~10重量部が好ましく、より好ましくは0.01~5重量部である。中でも、特に、高温での接着信頼性、段差吸収性向上の観点から、イソシアネート系架橋剤の含有量を、アクリル系ポリマーを形成するモノマー成分全量100重量部に対して0.1~10重量部とすることが好ましく、より好ましくは0.1~5重量部である。即ち、本発明のアクリル系粘着剤層は、上記アクリル系ポリマーおよびイソシアネート系架橋剤を含む粘着剤組成物であって、アクリル系ポリマーを形成するモノマー成分全量100重量部に対して、イソシアネート系架橋剤を0.1~10重量部含有する粘着剤組成物から形成されたアクリル系粘着剤層であることが好ましい。上記粘着剤組成物には、架橋反応を速めることを目的として、架橋促進剤架橋助剤として複数のヒドロキシル基を含有するアミン系化合物を使用することができる。上記複数のヒドロキシル基を含有するアミン系化合物としては、分子内にヒドロキシル基アルコール性ヒドロキシル基を少なくとも2個有しているアミン系化合物であれば、特に限定されないが、例えば、特開2009-079203号公報に開示された複数のヒドロキシル基を含有するアミン系化合物を特に好ましく使用することができる。上記複数のヒドロキシル基を有するアミン系化合物を使用すると、架橋速度が速くなるため生産性が向上する。このようなアミン系化合物としては、例えば、商品名EDP-300、EDP-450、EDP-1100、プルロニック以上、株ADEKA製などの市販品を利用することもできる。上記粘着剤組成物における上記複数のヒドロキシル基を含有するアミン系化合物の含有量は、架橋速度を促進してエージング時間を短縮し、生産性を向上させる観点から、例えば、アクリル系ポリマーを形成するモノマー成分全量100重量部に対して、0.01~5.0重量部が好ましく、より好ましくは0.05~1.0重量部である。さらに、上記粘着剤組成物は、ガラスに対する接着性特に、高温高湿でのガラスに対する接着信頼性向上を目的として、シランカップリング剤を含有していてもよい。上記シランカップリング剤としては、特に限定されないが、γ-グリシドキシプロピルトリメトキシシラン、γ-グリシドキシプロピルトリエトキシシラン、γ-アミノプロピルトリメトキシシラン、N-フェニル-アミノプロピルトリメトキシシランなどが好ましく例示される。中でも、γ-グリシドキシプロピルトリメトキシシランが好ましい。なお、上記シランカップリング剤は単独で、又は2種以上を組み合わせて用いることができる。また、上記シランカップリング剤としては、例えば、商品名KBM-403信越化学工業株製などの市販品を利用することもできる。上記粘着剤組成物における上記シランカップリング剤の含有量は、ガラスに対する接着信頼性向上の観点から、例えば、アクリル系ポリマーを形成するモノマー成分全量100重量部に対し、0.01~1重量部が好ましく、より好ましくは0.03~0.5重量部である。本発明のアクリル系粘着剤層の厚さは、特に限定されないが、10~500μmが好ましく、より好ましくは10~250μm、特に好ましくは10~200μmである。厚さを10μm以上とすることにより、貼付時に発生する応力が分散されやすく、剥がれが生じにくくなる。また、段差吸収性が向上する。一方、厚さを500μm以下とすることにより、塗工後の巻き取り時にシワが生じにくくなる。本発明のアクリル系粘着剤層の、動的粘弾性測定により測定される23°Cにおけるせん断貯蔵弾性率以下、せん断貯蔵弾性率23°C又はG23°Cと称する場合があるは、0.8×105~5.0×105Paであり、好ましくは0.8×105~4.0×105Pa、より好ましくは0.8×105~3.0×105Paである。せん断貯蔵弾性率23°Cを0.8×105Pa以上とすることにより、アクリル系粘着剤層が柔らかくなり過ぎることなく、例えば、糊はみ出し貼り合わせた時に粘着剤層が変形して貼り合わせた部材の端部からはみ出す現象などの不具合が低減される。一方、せん断貯蔵弾性率23°Cを5.0×105Pa以下とすることにより、段差吸収性が向上し、貼り合わせ時の気泡や浮きの発生が低減される。なお、上記のせん断貯蔵弾性率23°Cは、動的粘弾性測定により測定される。例えば、本発明のアクリル系粘着剤層を厚さ約1.5mm程度になるように複数層積層させ、ReometricScientific社製AdvancedReometricExpansionSystemARESにて、せん断モードで、周波数1Hzの条件で、-70~200°Cの範囲で昇温速度5°C/分で測定することができる。なお、上記せん断貯蔵弾性率23°Cは、アクリル系ポリマーのガラス転移温度、アクリル系ポリマーの分子量重量平均分子量、分子量分布等により制御することができる。本発明のアクリル系粘着剤層のゲル分率は、耐発泡剥がれ性高温で発泡や剥がれを生じない性質向上の観点から、40~95重量が好ましく、より好ましくは50~90である。上記ゲル分率は、酢酸エチル不溶分として求めることができ、具体的には、アクリル系粘着剤層を酢酸エチル中に23°Cで7日間浸漬した後の不溶分の、浸漬前の試料に対する重量分率単位:重量として求められる。ゲル分率を40以上とすることにより、高温での接着信頼性が向上する。一方、ゲル分率を95以下とすることにより、段差吸収性が向上する。上記ゲル分率溶剤不溶分の割合は、具体的には、例えば、以下のゲル分率の測定方法により算出される値である。ゲル分率の測定方法本発明の粘着シートから本発明のアクリル系粘着剤層:約0.1gを採取し、平均孔径0.2μmの多孔質テトラフルオロエチレンシート商品名NTF1122、日東電工株製に包んだ後、凧糸で縛り、その際の重量を測定し、該重量を浸漬前重量とする。なお、該浸漬前重量は、アクリル系粘着剤層上記で採取した本発明のアクリル系粘着剤層と、テトラフルオロエチレンシートと、凧糸との総重量である。また、テトラフルオロエチレンシートと凧糸との合計重量も測定しておき、該重量を包袋重量とする。次に、本発明のアクリル系粘着剤層をテトラフルオロエチレンシートで包み凧糸で縛ったものサンプルと称するを、酢酸エチルで満たした50ml容器に入れ、23°Cにて7日間静置する。その後、容器からサンプル酢酸エチル処理後を取り出して、アルミニウム製カップに移し、130°Cで2時間、乾燥機中で乾燥して酢酸エチルを除去した後、重量を測定し、該重量を浸漬後重量とする。そして、下記の式からゲル分率を算出する。ゲル分率重量=A-B/C-B×100上記式において、Aは浸漬後重量であり、Bは包袋重量であり、Cは浸漬前重量である。上記ゲル分率は、アクリル系ポリマーのモノマー組成や重量平均分子量、架橋剤の使用量添加量等により制御することができる。本発明のアクリル系粘着剤層の酢酸エチル抽出における可溶分ゾル分単にゾル分と称する場合がある。の重量平均分子量は、5万~70万が好ましく、より好ましくは、10万~70万である。上記のゾル分の重量平均分子量を5万以上とすることにより、粘着剤層中に存在する低分子量成分が低減し、その結果、耐発泡剥がれ性が向上して高温での接着信頼性が向上する。一方、ゾル分の重量平均分子量を70万以下とすることにより、塗工性が向上する。上記の酢酸エチル抽出における可溶分ゾル分の重量平均分子量は、以下の測定方法により算出される。酢酸エチル抽出における可溶分ゾル分の重量平均分子量の測定方法本発明の粘着シートから本発明のアクリル系粘着剤層:約0.1gを採取し、平均孔径0.2μmの多孔質テトラフルオロエチレンシート商品名NTF1122、日東電工株式会社製に包んだ後、凧糸で縛る。次に、上記アクリル系粘着剤層をテトラフルオロエチレンシートで包み凧糸で縛ったものを、酢酸エチルで満たした50ml容器に入れ、23°Cにて7日間静置する。その後、容器中の酢酸エチル溶液抽出されたゾル分を含むを取り出して、減圧乾燥させて、溶媒酢酸エチルを揮発させ、ゾル分を得る。上記ゾル分をテトラヒドロフランTHFに溶解させて、ゲルパーミエーションクロマトグラフGPC法によりゾル分の重量平均分子量を測定する。上記のゾル分の重量平均分子量は、アクリル系ポリマーの重量平均分子量、架橋剤の種類及び使用量添加量などにより制御することができる。本発明のアクリル系粘着剤層のヘイズJISK7136に準じるは、例えば、3.0以下が好ましく、より好ましくは1.5以下である。ヘイズを3.0以下とすることにより、透明性が向上し、貼付した光学製品や光学部品の透明性や外観に悪影響を及ぼしにくくなる。なお、ヘイズは、例えば、スライドガラス例えば、全光線透過率91.8、ヘイズ0.4のものに本発明のアクリル系粘着剤層を貼り合わせ、ヘイズメータ村上色彩技術研究所製、商品名HM-150を用いて測定することができる。本発明のアクリル系粘着剤層の可視光波長領域における全光線透過率JISK7361-1に準じるは、例えば、90以上が好ましく、より好ましくは91以上である。上記全光線透過率を90以上とすることにより、透明性が向上し、光学製品や光学部品の透明性や外観に悪影響を及ぼしにくくなる。なお、全光線透過率は、例えば、スライドガラス例えば、全光線透過率91.8、ヘイズ0.4のものに本発明のアクリル系粘着剤層を貼り合わせ、ヘイズメータ村上色彩技術研究所製、商品名HM-150を用いて測定することができる。本発明のアクリル系粘着剤層の形成方法は、公知乃至慣用の粘着剤層の形成方法を用いることが可能であり、またアクリル系ポリマーの重合方法などによっても異なり、特に限定されないが、例えば、以下の1~3などの方法が挙げられる。1アクリル系ポリマーを形成するモノマー成分の混合物モノマー混合物又はその部分重合物及び必要に応じて光重合開始剤や架橋剤などの添加剤を含む組成物を、基材又はセパレータ上に塗布塗工し、活性エネルギー線特に、紫外線が好ましいを照射して、粘着剤層を形成する。2アクリル系ポリマー、溶剤、必要に応じて架橋剤などの添加剤を含む組成物溶液を、基材又はセパレータ上に塗布塗工し、乾燥及び/又は硬化して粘着剤層を形成する。3上記1で形成した粘着剤層をさらに乾燥させる。なお、本発明のアクリル系粘着剤層の形成方法における塗布塗工には、公知のコーティング法を用いることが可能であり、慣用のコーター、例えば、グラビヤロールコーター、リバースロールコーター、キスロールコーター、ディップロールコーター、バーコーター、ナイフコーター、スプレーコーター、コンマコーター、ダイレクトコーターなどを用いることができる。[基材]本発明の粘着シートが基材を有する場合、基材としては、特に制限されないが、プラスチックフィルム、反射防止ARフィルム、偏光板、位相差板などの各種光学フィルムが挙げられる。上記プラスチックフィルムなどの素材としては、例えば、ポリエチレンテレフタレートPET等のポリエステル系樹脂、ポリメチルメタクリレートPMMA等のアクリル系樹脂、ポリカーボネート、トリアセチルセルロースTAC、ポリサルフォン、ポリアリレート、ポリイミド、ポリ塩化ビニル、ポリ酢酸ビニル、ポリエチレン、ポリプロピレン、エチレン-プロピレン共重合体、商品名アートン環状オレフィン系ポリマー;JSR製、商品名ゼオノア環状オレフィン系ポリマー;日本ゼオン製等の環状オレフィン系ポリマーなどのプラスチック材料が挙げられる。なお、これらのプラスチック材料は単独で、又は2種以上を組み合わせて使用することができる。また、上記の基材とは、粘着シートを被着体光学部材等に使用貼付する際には、粘着剤層とともに被着体に貼付される部分である。粘着シートの使用時貼付時に剥離されるセパレータ剥離ライナーは基材には含まない。上記の中でも、基材としては、透明基材が好ましい。上記透明基材とは、例えば、可視光波長領域における全光線透過率JISK7361-1に準じるが85以上である基材が好ましく、さらに好ましくは88以上である基材をいう。また、基材のヘイズJISK7136に準じるは、例えば、1.5以下が好ましく、より好ましくは1.0以下である。上記透明基材としては、PETフィルムや、商品名アートン、商品名ゼオノアなどの無配向フィルムなどが挙げられる。上記基材の厚さは、特に限定されず、例えば、12~75μmが好ましい。なお、上記基材は単層および複層のいずれの形態を有していてもよい。また、基材表面には、例えば、コロナ放電処理、プラズマ処理等の物理的処理、下塗り処理等の化学的処理などの公知慣用の表面処理が適宜施されていてもよい。本発明の粘着シートが基材を有する場合、基材としては各種の機能性フィルムを用いることができる。その場合、本発明の粘着シートは、機能性フィルムの少なくとも片面に本発明のアクリル系粘着剤層を有する粘着型機能性フィルムとなる。上記の機能性フィルムとしては、特に限定されないが、例えば、光学的機能性偏光性、光屈折性、光反射性、光透過性、光吸収性、光回折性、旋光性、視認性などを有するフィルム、導電性を有するフィルムITOフィルムなど、紫外線カット性を有するフィルム、ハードコート性耐傷付き性を有するフィルム等が挙げられる。さらに具体的には、ハードコートフィルムPETフィルムなどのプラスチックフィルムの少なくとも片面にハードコート処理が施されたフィルム、偏光フィルム、波長板、位相差フィルム、光学補償フィルム、輝度向上フィルム、導光板、反射フィルム、反射防止フィルム、透明導電フィルムITOフィルムなど、意匠フィルム、装飾フィルム、表面保護フィルム、プリズム、カラーフィルターなどが挙げられる。なお、上記の板及びフィルムは、それぞれ板状、フィルム状、シート状等の形態を含むものとし、例えば、偏光フィルムは、偏光板、偏光シートも含むものとする。また、機能性フィルムは機能性板、機能性シートを含むものとする。[他の粘着剤層]本発明の粘着シートが他の粘着剤層を有する場合、他の粘着剤層としては、特に制限されず、例えば、ウレタン系粘着剤、アクリル系粘着剤、ゴム系粘着剤、シリコーン系粘着剤、ポリエステル系粘着剤、ポリアミド系粘着剤、エポキシ系粘着剤、ビニルアルキルエーテル系粘着剤、フッ素系粘着剤などの公知の粘着剤から形成された公知慣用の粘着剤層が挙げられる。上記粘着剤は単独で、又は2種以上を組み合わせて用いることができる。光学用粘着シート本発明の粘着シートを60°C、95RHの環境下に120時間保存した後直後の水分率は、0.65重量以上例えば、0.65~5.0重量であり、好ましくは0.65~3.0重量、より好ましくは0.75~3.0重量である。上記水分率を0.65重量以上とすることにより、粘着シートの耐白化性が向上し、貼付した光学製品や光学部材の視認性や外観を損ねにくくなる。粘着シートの加湿による白濁化は、粘着シートを高温高湿環境に置くことによって粘着剤層が吸湿し、この吸湿水分が結露することが原因で起こる現象であると考えられる。本発明においては、粘着シートの水分率60°C、95RHの環境下に120時間保存後の水分率を0.65重量以上に制御することにより、例えば、粘着シートが置かれた環境が大きく変化した場合例えば、高温高湿環境から室温環境への変化であっても、粘着シートの高い吸水性に起因して吸湿水分が結露しにくくなり、その結果、加湿による白濁化が抑止抑制される即ち、耐白化性が向上するものと推定される。なお、上記水分率は、本発明の粘着シートを60°C、95RHの環境下に120時間保存し、室温環境23°C、50RHに取り出した直後例えば、取り出し後0~10分程度に測定して得られた値であることが好ましい。本発明の粘着シートの水分率は、具体的には、例えば、本発明の粘着シートを60°C、95RHの環境下で120時間保存した後、23°C、50RHの環境下に取り出してから、下記の[水分率の測定方法]に従って測定することができる。なお、本発明の粘着シートがセパレータを有する場合には、セパレータを剥離した状態で60°C、95RHの環境下への保存を行う。[水分率の測定方法]試料の調製及び水分率の測定本発明の粘着シートが両面粘着シートである場合には、前記粘着シートを幅1cm×長さ2cm面積2cm2のサイズに切り出し、片方の粘着面粘着剤層表面をアルミホイルに貼付し、もう一方の粘着面は開放状態として試料を作製する。なお、本発明の粘着シートが片面粘着シートの場合には、幅1cm×長さ2cm面積2cm2のサイズに切りだし、粘着面を開放状態としたものを試料とする。試料60°C、95RHの環境下で120時間保存後の試料の秤量を行った後、加熱気化装置に入れ、150°Cで加熱した時に発生したガスを滴定セル内に導入する。次いで、下記の電量滴定式水分測定装置を用い、下記の測定条件にて試料中の水分量μgを測定し、本発明の粘着シート1gあたり両面粘着シートの場合には、上記試料の重量からアルミホイルの重量を除いた重量1gあたりの水分量を求め、粘着シートの水分率重量を算出する。なお、測定回数n数は、例えば、2回が好ましい。分析装置電量滴定式水分測定装置:三菱化学、CA-06型加熱気化装置:三菱化学、VA-06型測定条件方法:加熱気化法/150°C加熱陽極液:アクアミクロンAKX陰極液:アクアミクロンCXU本発明の粘着シートのヘイズJISK7136に準じるは、例えば、3.0以下が好ましく、より好ましくは、1.5以下である。ヘイズを3.0以下とすることにより、光学製品や光学部材の外観や透明性に悪影響を及ぼしにくくなる。なお、上記ヘイズは、例えば、上記のアクリル系粘着剤層のヘイズと同様の方法により測定することができる。本発明の粘着シートの可視光波長領域における全光線透過率JISK7361-1に準じるは、特に限定されないが、87以上が好ましく、より好ましくは、89以上である。全光線透過率を87以上とすることにより、光学製品や光学部材の外観や透明性に悪影響を及ぼしにくくなる。なお、上記全光線透過率は、例えば、上記のアクリル系粘着剤層の全光線透過率と同様の方法により測定することができる。60°C、95RHの環境下に120時間保存した後直後の、本発明の粘着シートのヘイズ以下、60°C、95RHの環境下に120時間保存した後直後のヘイズをヘイズ湿熱後、直後と称する場合があるは、例えば、3.5以下が好ましく、より好ましくは2.5以下である。上記ヘイズ湿熱後、直後を3.5以下とすることにより、耐白化性が向上し、光学製品や光学部材の外観や透明性に悪影響を及ぼしにくくなる。なお、上記ヘイズ湿熱後、直後は、例えば、スライドガラス例えば、全光線透過率91.8、ヘイズ0.4のものに本発明の粘着シートを貼り合わせ、これを60°C、95RHの環境下で120時間保存した後、23°C、50RHの環境下に取り出した直後に、ヘイズメータ村上色彩技術研究所製、商品名HM-150を用いて測定することができる。本発明の粘着シートは、60°C、95RHの環境下に250時間保存し、23°C、50RHの環境下に取り出した直後のヘイズ、取り出してから30分後のヘイズ、取り出してから1時間後のヘイズ、取り出してから3時間後のヘイズ、取り出してから6時間後のヘイズのそれぞれと、60°C、95RHの環境下に250時間保存する前のヘイズとの差が、いずれも5未満であることが好ましい。即ち、本発明の粘着シートは、60°C、95RHの環境下に250時間保存し23°C、50RHの環境下に取り出した直後のヘイズと、60°C、95RHの環境下に250時間保存する前のヘイズとの差[60°C、95RHの環境下に250時間保存し23°C、50RHの環境下に取り出した直後のヘイズ-60°C、95RHの環境下に250時間保存する前のヘイズ]、60°C、95RHの環境下に250時間保存し23°C、50RHの環境下に取り出してから30分後のヘイズと、60°C、95RHの環境下に250時間保存する前のヘイズとの差[60°C、95RHの環境下に250時間保存し23°C、50RHの環境下に取り出してから30分後のヘイズ-60°C、95RHの環境下に250時間保存する前のヘイズ]、60°C、95RHの環境下に250時間保存し23°C、50RHの環境下に取り出してから1時間後のヘイズと、60°C、95RHの環境下に250時間保存する前のヘイズとの差[60°C、95RHの環境下に250時間保存し23°C、50RHの環境下に取り出してから1時間後のヘイズ-60°C、95RHの環境下に250時間保存する前のヘイズ]、60°C、95RHの環境下に250時間保存し23°C、50RHの環境下に取り出してから3時間後のヘイズと、60°C、95RHの環境下に250時間保存する前のヘイズとの差[60°C、95RHの環境下に250時間保存し23°C、50RHの環境下に取り出してから3時間後のヘイズ-60°C、95RHの環境下に250時間保存する前のヘイズ]、及び60°C、95RHの環境下に250時間保存し23°C、50RHの環境下に取り出してから6時間後のヘイズと、60°C、95RHの環境下に250時間保存する前のヘイズとの差[60°C、95RHの環境下に250時間保存し23°C、50RHの環境下に取り出してから6時間後のヘイズ-60°C、95RHの環境下に250時間保存する前のヘイズ]のいずれもが、5ポイント未満であることが好ましく、より好ましくは3未満である。上記ヘイズの差をいずれも5未満とすることにより、耐白化性が向上し、光学製品や光学部材の外観や透明性に悪影響を及ぼしにくくなる傾向がある。なお、上記60°C、95RHの環境下に250時間保存する前のヘイズとは、23°C、50RHの環境下に少なくとも24時間置いて調湿した後の粘着シートを用いて測定されるヘイズを意味する。本発明の粘着シートにおける上述のヘイズの差は、例えば、下記の方法により測定することができる。まず、本発明の粘着シートを23°C、50RHの環境下に少なくとも24時間静置して調湿した後、スライドガラス例えば、全光線透過率91.8、ヘイズ0.4のものに貼り合わせて試験片を作製する。なお、本発明の粘着シートが両面粘着シートの場合には、さらに、スライドガラスに対する反対側の粘着面に厚さ100μmのPETフィルム例えば、ヘイズ0.6のものを貼り合わせたものを試験片とする。そして、上記試験片のヘイズ60°C、95RHの環境下に250時間保存する前のヘイズを測定する。次に、上記試験片を、60°C、95RHの環境下に250時間保存した後、23°C、50RHの環境下に取り出す。上記試験片について、23°C、50RHの環境下に取り出した直後のヘイズ、取り出してから30分後のヘイズ、取り出してから1時間後のヘイズ、取り出してから3時間後のヘイズ、及び取り出してから6時間後のヘイズを測定する。そして、上記の60°C、95RHの環境下に250時間保存し23°C、50RHの環境下に取り出した直後のヘイズ、取り出してから30分後のヘイズ、取り出してから1時間後のヘイズ、取り出してから3時間後のヘイズ、取り出してから6時間後のヘイズのそれぞれと、60°C、95RHの環境下に250時間保存する前のヘイズとの差を算出する。より具体的には、後述の評価の8ヘイズの差に記載の方法により測定することができる。イオンクロマトグラフ法で測定される、本発明の粘着シートより純水で100°C、45分の条件で抽出されたアクリル酸イオンおよびメタクリル酸イオンの合計量[抽出メタアクリル酸イオン量]は、本発明のアクリル系粘着剤層の単位面積あたり、20ng/cm2以下例えば、0~20ng/cm2が好ましく、より好ましくは0~17ng/cm2、さらに好ましくは0~15ng/cm2である。上記の抽出メタアクリル酸イオン量は、本発明の粘着シートを加湿環境下などに置いた場合の粘着剤層からのアクリル酸イオン及びメタクリル酸イオンの水分での遊離しやすさの度合いを表す。上記抽出メタアクリル酸イオン量を20ng/cm2以下とすることにより、金属薄膜等に貼付した状態で加湿環境下などの水分の存在下で保存した場合であっても、前記金属薄膜等に対して腐食を生じにくく、耐腐食性が向上する。上記のイオンクロマトグラフ法で測定される、本発明の粘着シートより純水で100°C、45分の条件で抽出されたアクリル酸イオンおよびメタクリル酸イオンの合計量は、以下の方法で測定することができる。まず、粘着シートを適切な大きさに切り出し、セパレータが設けられている場合にはセパレータを剥離して、粘着面を露出させ試験片とする。両面粘着シートの場合には、一方の粘着面上にはPETフィルム厚さ25~50μmを貼付して、片方の粘着面のみを露出させた形態とする。なお、この際、金属薄膜に貼付する側の粘着面本発明の粘着シートであれば、本発明のアクリル系粘着剤層側の表面を露出させる。試験片の大きさ粘着面の露出面積は100cm2が好ましい。次いで、上記試験片を、温度100°Cの純水中に入れ、45分間煮沸し、アクリル酸イオン及びメタクリル酸イオンの煮沸抽出を行う。次いで、イオンクロマトグラフ法イオンクロマトグラフィーにより、上記で得られた抽出液中のアクリル酸イオンおよびメタクリル酸イオンの合計量単位:ngを測定し、試験片の粘着面露出した粘着面の単位面積あたりのアクリル酸イオンおよびメタクリル酸イオンの合計量単位:ng/cm2を算出する。イオンクロマトグラフ法イオンクロマトグラフィーの測定条件は、特に限定されないが、例えば、下記の条件で測定することができる。[イオンクロマトグラフ法の測定条件]分析装置:DIONEX社製、DX-320分離カラム:IonPacAS154mm×250mmガードカラム:IonPacAG154mm×50mm除去システム:ASRS-ULTRAエクスターナルモード、100mA検出器:電気伝導度検出器溶離液:7mMKOH0~20分45mMKOH20~30分溶離液ジェネレーターEG40を使用溶離液流量:1.0ml/分試料注入量:250μl粘着シートから水分によって遊離してくるメタアクリル酸イオンは、一般的に、アクリル系粘着剤層中に存在するメタアクリル酸に起因する。上記メタアクリル酸イオンは、高温高湿条件下で水分により金属薄膜に浸入して導通を妨げるためと推定されるが、金属薄膜の抵抗値上昇金属薄膜の腐食を引き起こす。一般的に、粘着シートの接着性を向上させることを目的として、アクリル系ポリマーを形成するモノマー成分としてメタアクリル酸特に、アクリル酸を多量例えば、10重量以上に使用した場合には、アクリル系粘着剤層中に未反応のメタアクリル酸が残留しやすくなり、粘着シートから水分によって遊離してくるメタアクリル酸イオンも増加する傾向にある。これに対して、本発明においては、粘着剤層形成時の乾燥を十分に行うか、アクリル系ポリマーの重合時間を長くするか、モノマー成分として用いるメタアクリル酸の量を低減することにより、アクリル系粘着剤層中に残留するメタアクリル酸を低減させているため、粘着シートから水分によって遊離してくるメタアクリル酸イオンが少なく、これに起因する、被着体である金属薄膜の腐食、抵抗値変化が抑制される。本発明の粘着シートの粘着剤層表面粘着面は、使用時まではセパレータ剥離ライナーにより保護されていてもよい。なお、本発明の粘着シートが両面粘着シートである場合、各粘着面は2枚のセパレータによりそれぞれ保護されていてもよいし、両面が剥離面となっているセパレータ1枚によりロール状に巻回される形態で保護されていてもよい。セパレータは粘着剤層の保護材として用いられており、被着体に貼付する際に剥がされる。また、本発明の粘着シートが基材レス粘着シートの場合には、セパレータは粘着剤層の支持体の役割も担う。なお、セパレータは必ずしも設けられていなくてもよい。上記セパレータとしては、慣用の剥離紙などを使用でき、特に限定されないが、例えば、剥離処理層を有する基材、フッ素ポリマーからなる低接着性基材や無極性ポリマーからなる低接着性基材などを用いることができる。上記剥離処理層を有する基材としては、例えば、シリコーン系、長鎖アルキル系、フッ素系、硫化モリブデン等の剥離処理剤により表面処理されたプラスチックフィルムや紙等が挙げられる。上記フッ素ポリマーからなる低接着性基材におけるフッ素系ポリマーとしては、例えば、ポリテトラフルオロエチレン、ポリクロロトリフルオロエチレン、ポリフッ化ビニル、ポリフッ化ビニリデン、テトラフルオロエチレン-ヘキサフルオロプロピレン共重合体、クロロフルオロエチレン-フッ化ビニリデン共重合体等が挙げられる。また、上記無極性ポリマーとしては、例えば、オレフィン系樹脂例えば、ポリエチレン、ポリプロピレンなど等が挙げられる。なお、セパレータは公知乃至慣用の方法により形成することができる。また、セパレータの厚さ等も特に制限されない。上述のように、本発明の粘着シートは、23°Cにおけるせん断貯蔵弾性率が0.8×105~5.0×105Paであるアクリル系粘着剤層を有することにより、印刷段差を有する部材に対して貼付した場合であっても、気泡を生じることなく当該印刷段差を埋めることができ、段差吸収性に優れる。また、上記アクリル系粘着剤層は、ホモポリマーを形成した際のガラス転移温度が-10°C以上であるモノマー成分を必須のモノマー成分として形成されたアクリル系ポリマーを有することにより、高温での粘着力に優れ、なおかつ、高温で発泡や剥がれを生じることがない。さらに、本発明の粘着シートは、60°C、95RHの環境下に120時間保存した後の水分率が0.65重量以上であることにより、耐白化性にも優れる。このため、本発明の粘着シートは、光学部材を貼り合わせる用途や、光学製品の製造用途に使用することができる。このような用途に本発明の粘着シートを用いると、製品タッチパネル等の視認性や外観の妨げとなり得る上記の気泡や浮きの発生、白濁化等の現象が抑制されるため、美しい仕上がりの製品が得られる。上記光学部材とは、光学的特性例えば、偏光性、光屈折性、光散乱性、光反射性、光透過性、光吸収性、光回折性、旋光性、視認性などを有する部材をいう。光学部材としては、光学的特性を有する部材であれば、特に限定されないが、例えば、表示装置画像表示装置や入力装置等の光学製品を構成する部材又はこれらの機器光学製品に用いられる部材が挙げられ、例えば、偏光板、波長板、位相差板、光学補償フィルム、輝度向上フィルム、導光板、反射フィルム、反射防止フィルム、透明導電フィルムITOフィルムなど、意匠フィルム、装飾フィルム、表面保護板、プリズム、レンズ、カラーフィルター、透明基板や、さらにはこれらが積層されている部材これらを総称して機能性フィルムと称する場合があるが挙げられる。なお、上記の板及びフィルムは、それぞれ板状、フィルム状、シート状等の形態を含むものとし、たとえば、偏光フィルムは、偏光板、偏光シートも含むものとする。また、機能性フィルムは機能性板、機能性シートを含むものとする。上記表示装置画像表示装置としては、例えば、液晶表示装置、有機ELエレクトロルミネッセンス表示装置、PDPプラズマディスプレイパネル、電子ペーパーなどが挙げられる。また、上記入力装置としては、タッチパネルなどが挙げられる。上記の光学部材としては、特に限定されないが、例えば、アクリル樹脂、ポリカーボネート樹脂、ポリエチレンテレフタレート、ガラス、金属薄膜などからなる部材例えば、上記のシート状やフィルム状、板状の部材などなどが挙げられる。なお、本発明における光学部材には、上記の通り、被着体である表示装置や入力装置の視認性を保ちながら加飾や保護の役割を担う部材意匠フィルム、装飾フィルムや表面保護板等も含むものとする。本発明の粘着シートは、上記の抽出メタアクリル酸イオン量を特定範囲に制御した場合には、優れた耐腐食性を発揮することができ、特に金属薄膜金属薄膜又は金属酸化物薄膜に対して貼り付ける用途に好ましく使用できる。金属薄膜としては、金属、金属酸化物やこれらの混合物からなる薄膜であればよく、特に限定されないが、例えば、ITO酸化インジウムスズ、ZnO、SnO、CTO酸化カドミウムスズの薄膜が挙げられる。金属薄膜の厚みとしては、特に限定されないが、100~2000Åが好ましい。ITOなどの金属薄膜は、例えば、PETフィルム上に設けられ、透明導電フィルムとして使用される。上記の本発明の粘着シートを金属薄膜に対して貼り付ける際には、本発明のアクリル系粘着剤層表面が金属薄膜に貼り付けられる側の粘着面となるようにして用いられることが好ましい。本発明の粘着シートの具体的な用途の一例として、タッチパネルの製造用途に用いる、タッチパネル用粘着シートを挙げることができる。例えば、静電容量方式のタッチパネルの製造においては、ITOなどの金属薄膜が設けられた透明導電フィルムと、ポリメチルメタクリレートPMMA板、ハードコートフィルム、ガラスレンズ等とを本発明の粘着シートを介して貼り合わせる等の用途に用いることができる。上記タッチパネルは、特に限定されないが、例えば、タッチパネルを有する携帯電話などに用いられる。また、本発明の粘着シートが両面粘着シートである場合、本発明の粘着シートを各種の機能性フィルムの少なくとも片面に貼付、積層することにより、機能性フィルムの少なくとも片面に本発明のアクリル系粘着剤層を有する粘着型機能性フィルムを得ることができる。上記の機能性フィルムは前述のとおりである。上記粘着型機能性フィルムに用いられる本発明の粘着シート両面粘着シートは、基材レスの粘着シートであってもよいし、基材付きの粘着シートであってもよい。以下に、実施例に基づいて本発明をより詳細に説明するが、本発明はこれらの実施例により限定されるものではない。なお、以下の記載及び表1中のタケネートD110N固形分75重量の配合量は、タケネートD110Nの固形分換算の配合量重量部で表した。また、KBM-403、EDP-300の配合量は、それぞれKBM-403、EDP-300そのもの商品自体の配合量重量部で表した。実施例1モノマー成分として、アクリル酸2-エチルヘキシル2EHA69.7重量部、アクリル酸2-メトキシエチルMEA10重量部、アクリル酸2-ヒドロキシエチル2HEA13重量部、N-ビニル-2-ピロリドンNVP6重量部、N-ヒドロキシエチルアクリルアミドHEAA1.3重量部、重合開始剤として2,2-アゾビスイソブチロニトリル0.1重量部、及び重合溶媒として酢酸エチル200重量部を、セパラブルフラスコに投入し、窒素ガスを導入しながら、1時間撹拌した。このようにして、重合系内の酸素を除去した後、63°Cに昇温し、10時間反応させて、酢酸エチルを加え、固形分濃度30重量のアクリル系ポリマー溶液を得た。表1に示すように、上記アクリル系ポリマー100重量部に対して、架橋剤としてイソシアネート系架橋剤三井化学株製、商品名タケネートD110Nを0.2重量部、シランカップリング剤としてγ-グリシドキシプロピルトリメトキシシラン信越化学工業株製、商品名KBM-4030.15重量部、架橋促進剤としてエチレンジアミンにプロピレンオキシドを付加したポリオール株ADEKA製、商品名EDP-3000.2重量部を加え、粘着剤組成物溶液を調製した。次に、上記粘着剤組成物溶液を、剥離ライナーセパレータ三菱樹脂株製、商品名MRF75の剥離処理面上に、乾燥後の厚さが50μmとなるように塗布し、常圧下、60°Cで1分間及び155°Cで1分間加熱乾燥し、さらに23°Cで72時間エージングを行い、両面粘着シート基材レス両面粘着シートを得た。実施例2表1に示すように、モノマー成分として、アクリル酸n-ブチルBA69.7重量部、アクリル酸2-メトキシエチルMEA10重量部、アクリル酸2-ヒドロキシエチル2HEA13重量部、N-ビニル-2-ピロリドンNVP6重量部、及びN-ヒドロキシエチルアクリルアミドHEAA1.3重量部を用い、シランカップリング剤KBM-403を使用しなかったこと以外は実施例1と同様にして、粘着剤層の厚さが50μmの両面粘着シート基材レス両面粘着シートを得た。実施例3表1に示すように、モノマー成分として、アクリル酸2-エチルヘキシル2EHA75重量部、アクリル酸2-メトキシエチルMEA11.5重量部、アクリル酸2-ヒドロキシエチル2HEA5重量部、N-ビニル-2-ピロリドンNVP7重量部、及びN-ヒドロキシエチルアクリルアミドHEAA1.5重量部を用いたこと以外は実施例1と同様にして、粘着剤層の厚さが50μmの両面粘着シート基材レス両面粘着シートを得た。実施例4表1に示すように、モノマー成分として、アクリル酸2-エチルヘキシル2EHA70重量部、アクリル酸2-メトキシエチルMEA11.5重量部、アクリル酸2-ヒドロキシエチル2HEA10重量部、N-ビニル-2-ピロリドンNVP7重量部、及びN-ヒドロキシエチルアクリルアミドHEAA1.5重量部を用いたこと以外は実施例1と同様にして、粘着剤層の厚さが50μmの両面粘着シート基材レス両面粘着シートを得た。実施例5表1に示すように、モノマー成分として、アクリル酸2-エチルヘキシル2EHA65重量部、アクリル酸2-メトキシエチルMEA11.5重量部、アクリル酸2-ヒドロキシエチル2HEA15重量部、N-ビニル-2-ピロリドンNVP7重量部、及びN-ヒドロキシエチルアクリルアミドHEAA1.5重量部を用いたこと以外は実施例1と同様にして、粘着剤層の厚さが50μmの両面粘着シート基材レス両面粘着シートを得た。実施例6表1に示すように、タケネートD110Nの使用量を0.12重量部に変更したこと以外は実施例5と同様にして、粘着剤層の厚さが50μmの両面粘着シート基材レス両面粘着シートを得た。実施例7表1に示すように、タケネートD110Nの使用量を0.45重量部に変更したこと以外は実施例5と同様にして、粘着剤層の厚さが50μmの両面粘着シート基材レス両面粘着シートを得た。実施例8表1に示すように、モノマー成分として、アクリル酸2-エチルヘキシル2EHA60重量部、アクリル酸2-メトキシエチルMEA11.5重量部、アクリル酸2-ヒドロキシエチル2HEA15重量部、N-ビニル-2-ピロリドンNVP7重量部、N-ヒドロキシエチルアクリルアミドHEAA1.5重量部、及びアクリル酸AA5重量部を用いたこと以外は実施例1と同様にして、粘着剤層の厚さが50μmの両面粘着シート基材レス両面粘着シートを得た。比較例1表1に示すように、モノマー成分として、アクリル酸2-エチルヘキシル2EHA75重量部、アクリル酸n-ブチルBA24重量部、及びアクリル酸2-ヒドロキシエチル2HEA1重量部を用いたこと以外は実施例1と同様にして、粘着剤層の厚さが50μmの両面粘着シート基材レス両面粘着シートを得た。比較例2表1に示すように、モノマー成分として、アクリル酸n-ブチルBA26.5重量部、アクリル酸エチルEA50重量部、アクリル酸2-ヒドロキシエチル2HEA15重量部、N-ビニル-2-ピロリドンNVP7重量部、及びN-ヒドロキシエチルアクリルアミドHEAA1.5重量部を用いたこと以外は実施例1と同様にして、粘着剤層の厚さが50μmの両面粘着シート基材レス両面粘着シートを得た。評価実施例および比較例で得られた両面粘着シートアクリル系粘着剤層、該両面粘着シートアクリル系粘着剤層を構成するアクリル系ポリマーについて、表1に示す評価を行った。測定方法又は評価方法は下記の通りである。なお、アクリル系ポリマーのガラス転移温度Tg、アクリル系粘着剤層のゲル分率、ゾル分の重量平均分子量、粘着シート両面粘着シートの水分率の測定方法は前述の通りである。1重量平均分子量および分子量分布実施例および比較例におけるアクリル系ポリマー溶液より揮発分を除去し、得られたアクリル系ポリマーを10mM-LiBr10mM-リン酸/DMF溶液溶離液に溶解して、前記アクリル系ポリマーの濃度が2.0g/Lである溶液を調製し、一晩放置した。その後、前記溶液を0.45μmメンブレンフィルターでろ過し、ろ液について下記の測定装置、測定条件にてGPC測定を行い、ポリスチレン換算値により、アクリル系ポリマーの重量平均分子量Mwおよび分子量分布Mw/Mnを算出した。なお、再現性を確認するために、測定回数を2回n=2とした。GPC測定装置測定装置:商品名HLC-8120GPC東ソー株式会社製GPCの測定条件カラム:商品名TSKgel,SuperAWM-HsuperAW4000superAW2500東ソー株式会社製カラムサイズ:各6.0mmI.D.×150mm溶離液:10mM-LiBr10mM-リン酸/DMF流量:0.4mL/min検出器:示差屈折計RIカラム温度測定温度:40°C注入量:20μL2せん断貯蔵弾性率実施例および比較例で得られた両面粘着シートアクリル系粘着剤層を積層して、厚さ約1.5mmのアクリル系粘着剤層の積層体を作製し、測定サンプルとした。上記測定サンプルを、RheometricScientific社製AdvancedRheometricExpansionSystemARESを用いて、せん断モードで、周波数1Hzの条件で、-70~200°Cの範囲で昇温速度5°C/分で測定して、23°Cにおけるせん断貯蔵弾性率を算出した。なお、結果は、表1における貯蔵弾性率の欄に示した。3抽出メタアクリル酸イオン量実施例及び比較例で得られた両面粘着シートの粘着剤層表面にPETフィルム東レ株製、ルミラーS10、厚さ25μmを貼付した後、サイズ:幅10cm×長さ10cmのシート片を切り出した。その後、剥離ライナーを剥離し、片面の粘着面だけを露出させた試験片を作製した粘着面の露出面積:100cm2。次いで、上記試験片を、温度100°Cの純水50ml中に入れ、45分間煮沸し、煮沸抽出を行い、抽出液を得た。次いで、イオンクロマトグラフ法イオンクロマトグラフィーにより、上記で得られた抽出液中のアクリル酸イオン及びメタクリル酸イオンの合計量単位:ngを測定し、試験片の粘着面露出した粘着面の単位面積あたりのアクリル酸イオン及びメタクリル酸イオンの合計量単位:ng/cm2を算出した。なお、抽出メタアクリル酸イオンが検出限界未満検出限界:2.5ngであった場合には、表1においてNDと記載した。[イオンクロマトグラフ法の測定条件]分析装置:DIONEX社製、DX-320分離カラム:IonPacAS154mm×250mmガードカラム:IonPacAG154mm×50mm除去システム:ASRS-ULTRAエクスターナルモード、100mA検出器:電気伝導度検出器溶離液:7mMKOH0~20分45mMKOH20~30分溶離液ジェネレーターEG40を使用溶離液流量:1.0ml/分試料注入量:250μl4発泡剥がれの有無高温での接着信頼性実施例、比較例で得られた両面粘着シートの粘着面一方の粘着面を、導電性フィルム日東電工株製、商品名エレクリスタV270L-THMPをあらかじめ140°Cで60分間処理したもののITO膜形成面に貼り合わせ、幅100mm×100mmのフィルム片を作製した。上記のフィルム片より剥離ライナーを剥離して、粘着面他方の粘着面をソーダライムガラス1mm厚に貼り合わせて固定し、導電性フィルム/アクリル系粘着剤層粘着シート/ソーダライムガラスの層構造を有するサンプル片を作製した。上記サンプル片を85°Cのオーブン中に入れ、5時間熱処理耐熱性試験を行った。この耐熱性試験後、サンプル片の接着界面アクリル系粘着剤層と導電性フィルムとの界面を目視にて観察し、気泡や浮きが全く見られなかった場合には○発泡剥がれ無し、高温での接着信頼性良好、気泡又は浮きが僅かでも見られた場合には×発泡剥がれ有り、高温での接着信頼性不良と判定した。なお、結果は、表1における高温での接着信頼性の欄に示した。5段差吸収性PETフィルム東洋紡績株製、商品名A4100、厚さ188μmの片面上に、スクリーン印刷で厚さ4μmの黒色印刷を6回施し、図1に示すような額縁状の黒色印刷層印刷層厚さ24μm、外形寸法:長さ60mm×幅42mmを有するPETフィルムサイズ:長さ60mm×幅42mmを作製した。次いで、実施例および比較例で得られた両面粘着シートサイズ:長さ60mm×幅42mmの粘着面一方の粘着面を、上記黒色印刷層を有するPETフィルムの黒色印刷層を有する側の表面上に、ラミネータ線圧:5kg/cmで貼り合わせた。さらに、上記の黒色印刷層を有するPETフィルムと両面粘着シートの積層体から剥離ライナーを剥離して、該積層体の粘着面側を、予めガラス基板上に貼り合わせたPETフィルム東洋紡績株製、商品名A4300、厚さ125μmサイズ:長さ60mm×幅42mm上に、ラミネータ線圧:5kg/cmで貼り合わせ、測定サンプル図2参照を作製した。上記測定サンプルを、オートクレーブを用いて、50°C、0.5MPaの条件下で15分間処理した後、ガラス基板側から目視にて段差部分の気泡、浮きの有無を観察した。段差部分に気泡、浮きが全くない場合には○段差吸収性良好、気泡又は浮きが少しでも生じている場合には×段差吸収性不良と判定した。なお、結果は、表1における段差吸収性の欄に示した。6加湿濁りの有無耐白化性実施例、比較例で得られた両面粘着シートアクリル系粘着剤層から剥離ライナーを剥離し、該両面粘着シートの一方の粘着面をスライドガラス松浪硝子株製、商品名MICROSLIDEGLASS、品番S、厚さ1.3mm、ヘイズ0.1、水縁磨に貼り付け、他方の粘着面をPETフィルム東洋紡績株製、商品名A4100、厚さ100μm、ヘイズ0.6に貼り付けて、スライドガラス/アクリル系粘着剤層/PETフィルムの構成を有する試験片を作製した。前記試験片のヘイズを、23°C、50RHの環境下において、ヘイズメータ村上色彩技術研究所製、商品名HM-150を用いて測定した。次いで、上記試験片を60°C、95RHの環境下湿熱環境下に120時間保存した後、23°C、50RHの環境下に取り出した直後の上記試験片のヘイズを、上記と同様に測定した。60°C、95RHの環境下への保存前後のヘイズを比較し、湿熱環境下に保存後のヘイズ-湿熱環境下に保存前のヘイズにより算出されるヘイズの上昇幅が1.0ポイント未満の場合を○加湿濁り無し、耐白化性良好、保存前に対する保存後のヘイズの上昇幅が1.0ポイント以上の場合を×加湿濁り有り、耐白化性不良として判定した。なお、結果は、表1における耐白化性の欄に示した。7耐腐食性ITO抵抗値変化実施例、比較例で得られた両面粘着シートの粘着面一方の粘着面に、PETフィルム東レ株製、商品名ルミラーS-1025、厚さ25μmを貼り合わせ、幅20mm×長さ50mmのサイズに切り出し、これを試験片とした。図3及び図4に示すように、導電性PETフィルム22日東電工株製、商品名エレクリスタV-270TFMPサイズ:長さ70mm×幅25mmの両端部に15mm幅で銀ペーストを塗布し、その導電面ITO膜形成面22a側に剥離ライナーを剥離した上記試験片21の粘着面を貼り合わせて積層体試験片21と導電性PETフィルム22との積層体抵抗値測定サンプルを得た。これを23°Cの環境下で24時間放置した後、抵抗値を測定し、これを貼付直後の抵抗値とした。次いで、上記積層体を60°C、95RHの環境下で168時間放置した後、抵抗値を測定し、これを湿熱後の抵抗値とした。なお、上記の抵抗値は、日置電気株製3540ミリオームハイテスタを用いて、上記積層体の両端の銀ペースト部分22bに電極をつけて測定した。上述のように測定した貼付直後の抵抗値および湿熱後の抵抗値から、次式にて抵抗値変化率を算出した。抵抗値変化率=[{湿熱後の抵抗値-貼付直後の抵抗値/貼付直後の抵抗値}×100]上記抵抗値変化率が、110未満の場合を○湿熱による抵抗値の上昇幅小さい耐腐食性良好、110以上の場合を×湿熱による抵抗値の上昇幅大きい耐腐食性不良と判定した。なお、結果は、表1における耐腐食性の欄に示した。8ヘイズの差実施例、比較例で得られた両面粘着シートアクリル系粘着剤層から剥離ライナーを剥離し、該両面粘着シートの一方の粘着面をスライドガラス全光線透過率91.8、ヘイズ0.4に貼り付け、他方の粘着面をPETフィルム東洋紡績株製、商品名A4100、厚さ100μm、ヘイズ0.6に貼り付けて、スライドガラス/アクリル系粘着剤層/PETフィルムの構成を有する試験片を作製した。上記試験片のヘイズ60°C、95RHの環境下に250時間保存する前のヘイズを、23°C、50RHの環境下において、ヘイズメータ株村上色彩技術研究所製、商品名HM-150を用いて測定した。結果を表2に示した。次いで、上記試験片を槽内の雰囲気を60°C、95RHに設定した恒温恒湿機エスペック株製、商品名SH-261に入れて250時間保存し、その後、23°C、50RHの環境下に取り出した。上記試験片の、23°C、50RHの環境下に取り出した直後のヘイズ、取り出してから30分後のヘイズ、取り出してから1時間後のヘイズ、取り出してから3時間後のヘイズ、及び取り出してから6時間後のヘイズを上記と同様に測定した。結果を表2に示した。そして、上記60°C、95RHの環境下に保存した後23°C、50RHの環境下に取り出した直後、30分後、1時間後、3時間後、6時間後のヘイズのそれぞれと、60°C、95RHの環境下に保存する前のヘイズとの差ヘイズの差を算出した。結果を表2に示した。表1及び表2の結果から明らかなように、本発明の粘着シート実施例は、高温での接着信頼性、耐白化性に優れていた。また、段差吸収性にも優れていた。さらに、高温高湿条件下に保存し、23°C、50RHの環境下に取り出した後直後、30分後、1時間後、3時間後、6時間後のヘイズの、保存前のヘイズに対する上昇幅が小さかった。これに対して、ホモポリマーのTgが-10°C以上のモノマーをアクリル系ポリマーを形成するモノマー成分として含有せず、60°C、95RHの環境下に120時間保存した後の水分率が低すぎる場合比較例1には、高温での接着信頼性および耐白化性に劣っていた。また、せん断貯蔵弾性率が高すぎる場合比較例2には、段差吸収性に劣っていた。表1中の略語は以下の通りである。2EHA:アクリル酸2-エチルヘキシルBA:アクリル酸n-ブチルMEA:アクリル酸2-メトキシエチル2HEA:アクリル酸2-ヒドロキシエチルNVP:N-ビニル-2-ピロリドンHEAA:N-ヒドロキシエチルアクリルアミドAA:アクリル酸EA:アクリル酸エチルタケネートD110N:イソシアネート系架橋剤、三井化学株製KBM-403:γ-グリシドキシプロピルトリメトキシシラン、信越化学工業株製EDP-300:エチレンジアミンにプロピレンオキシドを付加したポリオール、株ADEKA製"